(57)【要約】【課題】本発明は、超難燃性の立体構造的ノン・ウーブン・ファブリック・シートに関するものである。【解決手段】ポリエステルやポリオレフィン及びその他人工合成化学繊維などの繊維糸で単体又は複合体を作り、更に連続平面又は連続立体構造をなす不織布・ロング・シート製品を形成する。水酸化アルミニュウム又は水酸化マグネシュウムなどの無機系難燃性薬剤と各種無機塩類を混合し、水を加えて攪拌した後、更にイソシアネート化合物を添加して得られた不燃性水溶液中に、前記シート製品を浸漬し、乾燥箱で100℃以上の温度で水分を除去した後、不燃性・難燃性の薬剤とイソシアネート化合物との熱反応を起こさせ、ミクロン単位の薄膜状を不織布繊維糸の上に被覆させることによって、不燃性の立体構造を持つ不織布を形成する。【選択図】    なし【特許請求の範囲】
【請求項１】
連続的立体化構造を持つ不織布製品を、水酸化アルミニュウム又は水酸化マグネシュウムなどの無機物難燃性薬剤と各種無機塩類とを混合させ、水を加えて攪拌した後更にイソシアネート化合物を添加して得られた不燃性水溶液中に浸漬した後、水分を除去し、繊維が全面的に難燃剤によって被覆され、不燃性の立体構造的不織布シートを形成することを特徴とする不燃性の立体構造的不織布シート。
【請求項２】
前記立体構造的不織布は、平面構造の不織布であることを特徴とする請求項１に記載の不燃性の立体構造的不織布シート。
【請求項３】
前記連続的立体化構造を持つ不織布シートは、先ずポリエステルやポリオレフィン及びその他人工合成化学繊維などの繊維糸で単体又は複合体を作り、更に連続平面又は連続立体構造をなす不織布のロング・シート製品を形成することを特徴とする請求項１に記載の不燃性の立体構造的不織布シート。
【請求項４】
前記無機塩類は、酸化チタニュウム・酸化マグネシュウム・二酸化珪素塩・カルバミジン・アンチモンフラワーであることを特徴とする請求項１に記載の不燃性の立体構造的不織布シート。
【請求項５】
前記イソシアネート化合物は、ポリハイドリック・アルコール変性イソシアネートであることを特徴とする請求項１に記載の不燃性の立体構造的不織布シート。
【請求項６】
前記水分の除去方式は、乾燥箱にて100℃以上の高温で水分を速やかに除去することを特徴とする請求項１に記載の不燃性の立体構造的不織布シート。
【請求項７】
前記難燃剤は、水分を除去する過程で、前記イソシアネート化合物と熱反応を起こし、ミクロン単位の薄膜状を呈することによって、前記難燃剤を前記不織布の繊維の上に被覆させることを特徴とする請求項１に記載の不燃性の立体構造的不織布シート。
【発明の詳細な説明】
【技術分野】
【０００１】
本発明は、超難燃性の立体構造をなす不織布（non-woven fabric）シート、特に連続的立体構造の不織布製品を、難燃剤を含む水溶液中に浸漬した後、水分を除去し、難燃剤がミクロン単位の薄膜状となって繊維の上に被覆し、不燃性の立体構造を形成する不織布シートに関するものである。
【背景技術】
【０００２】
不織布製品は、20世紀40年代から工業生産が始まり、生産量が高く、コストが安く、使用範囲が広いため、急速に発展した。従来の不織布製品は、ポリエステル・ポリエチレン及びその他人工合成化学繊維などの繊維糸で先ず単体又は複合体を作り、更に連続的立体構造をなす不織布のロング・シート製品を形成したもので、その構造は保温・吸音・断熱性・耐気候性・耐水性・耐油性・耐薬品性など多項目の機能を備え、或いは更に通気性・耐熱性・耐磨耗性・防音性・防振性・防毒性・防輻射など特殊な用途の材料として使われている。
【発明の開示】
【発明が解決しようとする課題】
【０００３】
不織布製品自体がある程度の不燃性を持ってはいるが、製品の立体的構造のために、空気がその材質間で流動しやすく、却って燃焼を加速させて燃えやすくしている。
【０００４】
従って、消防安全が重視される今日、連続的立体構造を持つ不織布製品は、市場における応用開発の上で、その燃えやすい性質がいつもかなり大きな障害となっており、室内装飾・寝具の材料・壁材・床板方面などの応用のみならず、車両・飛行機方面などの応用においても、制限を受けている。
【０００５】
従って、この種の製品を不燃性化する技術の開発が、産業界に強く待ち望まれていた。
【０００６】
以上でわかるように、上述従来の物品には尚幾多の欠点があり、良い設計とは言い難く、改良が待たれていた。
【０００７】
本案の発明者は、上述従来の不織布製品に派生する各項の欠点に鑑み、極力新規改良を試み、且つ長年の苦心研鑚の末、遂に本件超難燃性立体構造的不織布シートの研究開発を完成した。
【０００８】
本発明の目的は、立体構造を持つポリエステル・ポリオレフィン及びその他人工合成化学繊維などの長繊維不織布シートを不燃性化し、且つ不織布本来の長所と結合して、建築・インテリア・自動車及びその他産業のニーズにマッチする超難燃性立体構造的不織布シートを提供することにある。
【０００９】
本発明のもう一つの目的は、簡便な方法で不燃性繊維糸を量産化し、生産コストを引き下げ、室内装飾・建築材料及び交通道具方面などに広く応用できる超難燃性立体構造的不織布シートを提供することにある。
【００１０】
本発明のもう一つ別の目的は、水酸化アルミニュウム又は水酸化マグネシュウムなどの薬剤を各種の無機塩類と混合し、水を加え且つイソシアネート化合物を添加し、攪拌して出来た不燃性水溶液に浸漬して得られる超難燃性立体構造的不織布シートを提供することにある。
【００１１】
本発明の又もう一つ別の目的は、難燃性薬剤とイソシアネート化合物との熱反応によって立体構造に被覆された不織布シートを提供することにある。
【課題を解決するための手段】
【００１２】
上記目的を達成するため、本発明は、ポリエステルやポリオレフィン及びその他人工合成化学繊維などの繊維糸で単体又は複合体を作り、更に連続平面又は連続立体構造をなす不織布のロング・シート製品を形成し、本発明に係る不燃性溶液の中に浸漬し、各種の無機難燃剤がミクロン単位の薄膜状となって立体構造をなした繊維糸の上に被覆することによって、繊維糸の不燃性を向上させ、不燃性の特性を持たせた。    
【００１３】
本願の第一発明は、連続的立体化構造を持つ不織布製品を、水酸化アルミニュウム又は水酸化マグネシュウムなどの無機物難燃性薬剤と各種無機塩類とを混合させ、水を加えて攪拌した後更にイソシアネート化合物を添加して得られた不燃性水溶液中に浸漬した後、水分を除去し、繊維が全面的に難燃剤によって被覆され、不燃性の立体構造的不織布シートを形成することを特徴とする不燃性の立体構造的不織布シートであることを要旨としている。
【００１４】
本願の第二発明は、前記立体構造的不織布は、平面構造の不織布であることを特徴とする本願の第一発明に記載の不燃性の立体構造的不織布シートであることを要旨としている。
【００１５】
本願の第三発明は、前記連続的立体化構造を持つ不織布シートは、ポリエステルやポリオレフィン及びその他人工合成化学繊維などの繊維糸で先ず単体又は複合体を作り、更に連続平面又は連続立体構造をなす不織布のロング・シート製品を形成することを特徴とする本願の第一発明に記載の不燃性の立体構造的不織布シートであることを要旨としている。
【００１６】
本願の第四発明は、前記無機塩類は、酸化チタニュウム・酸化マグネシュウム・二酸化珪素塩・カルバミジン・アンチモンフラワーであることを特徴とする本願の第一発明に記載の不燃性の立体構造的不織布シートであることを要旨としている。
【００１７】
本願の第五発明は、前記イソシアネート化合物は、ポリハイドリック・アルコール変性イソシアネートであることを特徴とする本願の第一発明に記載の不燃性の立体構造的不織布シートであることを要旨としている。
【００１８】
本願の第六発明は、前記水分の除去方式は、乾燥箱にて100℃以上の高温で水分を速やかに除去することを特徴とする本願の第一発明に記載の不燃性の立体構造的不織布シートであることを要旨としている。
【００１９】
本願の第七発明は、前記難燃剤は、水分を除去する過程で、前記イソシアネート化合物と熱反応を起こし、ミクロン単位の薄膜状を呈することによって、前記難燃剤を前記不織布の繊維の上に被覆させることを特徴とする本願の第一発明に記載の不燃性の立体構造的不織布シートであることを要旨としている。
【発明の効果】
【００２０】
本発明に係る不燃性の立体構造的不織布シートは、その他従来の不織布シートに比べ、更に下記のような長所がある。
＜１＞本発明に係る不燃性の立体構造的不織布シートは、その立体構造によって組成された繊維糸の表面に、ミクロン単位薄膜状の難燃性・不燃性無機物を被覆させるため、高度の不燃性を備える。
＜２＞本発明に係る不燃性の立体構造的不織布シートは、その製造工程が簡単・明瞭・便利で、量産し易く、且つ保温・吸音・断熱・軽量・耐用などの特性を持っており、広く室内装飾・建築材料及び交通道具などの各方面に応用することが出来る。
【発明を実施するための最良の形態】
【００２１】
［実施例］
本発明は、ポリエステルやポリオレフィン及びその他人工合成化学繊維などの繊維糸を原料として単体又は複合体を作り、更に連続平面又は連続立体構造をなす不織布のロング・シート製品を形成し、且つ不織布のロング・シート製品を水酸化アルミニュウム又は水酸化マグネシュウムなどの無機物難燃性薬剤と各種無機塩類を混合させ、水を加えて攪拌した後、更にイソシアネート化合物を添加して得られた不燃性水溶液中に浸漬し、加熱方式で水分を除去した後、不燃性・難燃性の薬剤を不織布繊維糸の上に被覆させ、不燃性の立体構造を持つ不織布を形成する。
【００２２】
不燃性溶液の組成
１．水酸化アルミニュウム  １０部
２．酸化チタニュウム      １部
３．酸化マグネシュウム    １部
４．二酸化珪素塩          ２５部
５．カルバミジン          ３部
６．アンチモンフラワー    ５部
７．ポリハイドリック・アルコール変性イソシアネート  ５部
８．水                    ５０部
９．不織布シート          １枚
【００２３】
難燃剤や不燃剤として、水酸化アルミニュウム１・酸化チタニュウム２・酸化マグネシュウム３・二酸化珪素塩４・カルバミジン５及びアンチモンフラワー６を容器中に入れて混合する、更に水８を加えて十分混合して攪拌した後、ポリハイドリック・アルコール変性イソシアネート７を加え、引き続き攪拌する。
沈殿物がないことを確認した後、平面構造又は立体構造の不織布シート９を上記混合溶液の中に浸漬し、且つ前記不織布シート９が混合溶液に十分浸漬したことを確かめた上、溶液から取り出す。
平面構造又は立体構造の不織布シート９上の溶液をゆっくりと除去して、乾燥箱の中に入れ、100℃以上の高温で水分を急速に除去する。水分が次第に蒸発する過程で、各種難燃性ポリハイドリック・アルコールが変性イソシアネートと熱反応を起こし、ミクロン単位の薄膜状を呈し、難燃剤・不燃剤などを繊維糸の上に被覆する、これによって、不燃性の立体構造的不織布シートを得ることが出来る。
【００２４】
上述の詳細な説明は本発明の実施可能な実施形態の具体的説明であり、ただしこの実施例は本発明の特許請求範囲を制限するものではなく、凡そ本発明の技芸精神を逸脱せずなされる同等効果の実施又は変更は、全て本発明の特許請求範囲内に含まれるものとする。